(57)【要約】  絶縁基板との接着性及びエッチング性の両方に優れ、ファインピッチ化に適し、製造コストが良好なプリント配線板用銅箔を提供する。銅箔基材と、該銅箔基材表面の少なくとも一部を被覆する被覆層とを備えたプリント配線板用銅箔であって、該被覆層は、銅箔基材表面から順に積層した、ＮｉとＶとを含むＮｉ−Ｖ合金層及びＣｒ層で構成され、前記Ｃｒ層にはＣｒが１５〜２１０μｇ／ｄｍ2、前記Ｎｉ−Ｖ合金層にはＮｉ及びＶの合計が２０〜６００μｇ／ｄｍ2の被覆量でそれぞれ存在し、前記Ｎｉ−Ｖ合金層中にＶが３〜７０重量％存在するプリント配線板用銅箔。【特許請求の範囲】
【請求項１】
銅箔基材と、該銅箔基材表面の少なくとも一部を被覆する被覆層とを備えたプリント配線板用銅箔であって、該被覆層は、銅箔基材表面から順に積層した、ＮｉとＶとを含むＮｉ−Ｖ合金層及びＣｒ層で構成され、
前記Ｃｒ層にはＣｒが１５〜２１０μｇ／ｄｍ2、前記Ｎｉ−Ｖ合金層にはＮｉ及びＶの合計が２０〜６００μｇ／ｄｍ2の被覆量でそれぞれ存在し、
前記Ｎｉ−Ｖ合金層中にＶが３〜７０重量％存在するプリント配線板用銅箔。
【請求項２】
前記Ｃｒ層にはＣｒが１８〜１００μｇ／ｄｍ2、前記Ｎｉ−Ｖ合金層にはＮｉ及びＶの合計が７５〜２６０μｇ／ｄｍ2の被覆量でそれぞれ存在する請求項１記載のプリント配線板用銅箔。
【請求項３】
Ｎｉ−Ｖ合金層中に、Ｎｉが１５〜５５０μｇ／ｄｍ2、Ｖが５〜２１０μｇ／ｄｍ2の被覆量でそれぞれ存在する請求項１記載のプリント配線板用銅箔。
【請求項４】
被覆層の断面を透過型電子顕微鏡によって観察すると最大厚みが０．５〜８．０ｎｍであり、最小厚みが最大厚みの８０％以上である請求項１〜３何れか一項記載のプリント配線板用銅箔。
【請求項５】
ポリイミド硬化相当の熱処理を行ったとき、被覆層の表面を分析すると、ＸＰＳによる表面からの深さ方向分析から得られた深さ方向（ｘ：単位ｎｍ）のクロムの原子濃度（％）をf(x)とし、酸素の原子濃度（％）をg(x)とし、銅の原子濃度（％）をh(x)とし、ニッケルの原子濃度（％）をｉ(x)とし、バナジウムの原子濃度（％）をj(x)とし、炭素の原子濃度（％）をｋ(x)すると、区間［０、１．０］において、∫h(x)dx/(∫f(x)dx + ∫g(x)dx + ∫h(x)dx + ∫i(x)dx + ∫j(x)dx + ∫ｋ(x)dx)が５．０％以下である請求項１〜４何れか一項記載のプリント配線板用銅箔。
【請求項６】
ポリイミド硬化相当の熱処理を行ったとき、被覆層の表面を分析すると、ＸＰＳによる表面からの深さ方向分析から得られた金属クロム及び酸化物クロムの深さ方向（ｘ：単位ｎｍ）の原子濃度（％）をそれぞれf1(x)、ｆ2(x)とすると、区間［０、１．０］において、０．１≦∫f1(x)dx/∫f2(x)dx≦１．０を満たし、区間［１．０、２．５］において、０．１≦∫f1(x)dx/∫f2(x)dx≦１．０を満たす請求項１〜５何れか一項記載のプリント配線板用銅箔。
【請求項７】
ポリイミド硬化相当の熱処理が行われた銅箔であり、被覆層の表面を分析したとき、ＸＰＳによる表面からの深さ方向分析から得られた深さ方向（ｘ：単位ｎｍ）のクロムの原子濃度（％）をf(x)とし、酸素の原子濃度（％）をg(x)とし、銅の原子濃度（％）をh(x)とし、ニッケルの原子濃度（％）をｉ(x)とし、バナジウムの原子濃度（％）をj(x)とし、炭素の原子濃度（％）をｋ(x)すると、区間［０、１．０］において、∫h(x)dx/(∫f(x)dx + ∫g(x)dx + ∫h(x)dx + ∫i(x)dx + ∫j(x)dx + ∫ｋ(x)dx)が５．０％以下である請求項１〜６何れか一項記載のプリント配線板用銅箔。
【請求項８】
ポリイミド硬化相当の熱処理が行われた銅箔であり、被覆層の表面を分析したとき、ＸＰＳによる表面からの深さ方向分析から得られた金属クロム及び酸化物クロムの深さ方向（ｘ：単位ｎｍ）の原子濃度（％）をそれぞれf1(x)、ｆ2(x)とすると、区間［０、１．０］において、０．１≦∫f1(x)dx/∫f2(x)dx≦１．０を満たし、区間［１．０、２．５］において、０．１≦∫f1(x)dx/∫f2(x)dx≦１．０を満たす請求項１〜７何れか一項記載のプリント配線板用銅箔。
【請求項９】
ＸＰＳによる表面からの深さ方向分析から得られた深さ方向（ｘ：単位ｎｍ）のクロムの原子濃度（％）をf(x)とし、酸素の原子濃度（％）をg(x)とし、銅の原子濃度（％）をh(x)とし、ニッケルの原子濃度（％）をｉ(x)とし、バナジウムの原子濃度（％）をj(x)とし、炭素の原子濃度（％）をｋ(x)すると、区間［０、１．０］において、∫h(x)dx/(∫f(x)dx + ∫g(x)dx + ∫h(x)dx + ∫i(x)dx + ∫j(x)dx + ∫ｋ(x)dx)が１．０％以下である請求項１〜８何れか一項記載のプリント配線板用銅箔。
【請求項１０】
ＸＰＳによる表面からの深さ方向分析から得られた金属クロム及び酸化物クロムの深さ方向（ｘ：単位ｎｍ）の原子濃度（％）をそれぞれf1(x)、ｆ2(x)とすると、区間［０、１．０］において、０≦∫f1(x)dx/∫f2(x)dx≦３．０を満たし、区間［１．０、２．５］において、０．１≦∫f1(x)dx/∫f2(x)dx≦５．０を満たす請求項１〜９何れか一項記載のプリント配線板用銅箔。
【請求項１１】
ポリイミド前駆体であるポリアミック酸溶液を乾燥体で２５μｍになるよう被覆層上に塗布し、空気下乾燥機で１２０℃３０分でイミド化する工程と、更に窒素流量を１０Ｌ／ｍｉｎに設定した高温加熱炉において３５０℃３０分でイミド化する工程とを経てポリイミドを被覆層上に成膜し、次いで、温度１５０℃で空気雰囲気下の高温環境下に１６８時間放置してからポリイミドフィルムを９０°剥離法（ＪＩＳ  Ｃ  ６４７１  ８．１）に従って被覆層から剥離した後の被覆層の断面を透過型電子顕微鏡によって観察すると最大厚みが０．５〜８．０ｎｍであり、最小厚みが最大厚みの７０％以上である請求項１〜１０何れか一項記載のプリント配線板用銅箔。
【請求項１２】
絶縁基板に被覆層を介して形成されたプリント配線板用銅箔に対し、絶縁基板を被覆層から剥離した後の被覆層の表面を分析したとき、ＸＰＳによる表面からの深さ方向分析から得られたクロムの原子濃度（％）をf(x)とし、酸素の原子濃度（％）をg(x)とし、銅の原子濃度（％）をh(x)とし、ニッケルの原子濃度（％）をｉ(x)とし、バナジウムの原子濃度（％）をj(x)とし、クロムの濃度が最大となる表層からの距離をＦとすると、区間［０、Ｆ］において、∫h(x)dx/(∫f(x)dx + ∫g(x)dx + ∫h(x)dx + ∫i(x)dx + ∫j(x)dx)が５．０％以下である請求項１〜１１何れか一項記載のプリント配線板用銅箔。
【請求項１３】
絶縁基板に被覆層を介して形成されたプリント配線板用銅箔に対し、絶縁基板を被覆層から剥離した後の被覆層の表面を分析したとき、ＸＰＳによる表面からの深さ方向分析から得られたクロムの原子濃度（％）をf(x)とし、金属クロムの原子濃度（％）をｆ1(x)とし、酸化物クロムの原子濃度（％）をｆ2(x)とし、クロムとニッケルの濃度が最大となる表層からの距離をそれぞれＦ、Ｉとすると、区間［０、Ｆ］において、０．１≦∫f1(x)dx/∫f2(x)dx≦１．０であり、区間［Ｆ、Ｉ］において、０．１≦∫f1(x)dx/∫f2(x)dx≦１．０である請求項１〜１２何れか一項記載のプリント配線板用銅箔。
【請求項１４】
銅箔基材は圧延銅箔である請求項１〜１３何れか一項記載のプリント配線板用銅箔。
【請求項１５】
プリント配線板はフレキシブルプリント配線板である請求項１〜１４何れか一項記載のプリント配線板用銅箔。
【請求項１６】
スパッタリング法によって銅箔基材表面の少なくとも一部を厚さ０．３〜５．０ｎｍのＮｉ−Ｖ合金層及び厚さ０．２〜３．０ｎｍのＣｒ層で順に被覆することを含むプリント配線板用銅箔の製造方法。
【請求項１７】
請求項１〜１５何れか一項記載の銅箔を備えた銅張積層板。
【請求項１８】
銅箔がポリイミドに接着している構造を有する請求項１７記載の銅張積層板。
【請求項１９】
請求項１７又は１８記載の銅張積層板を材料としたプリント配線板。
【発明の詳細な説明】
【技術分野】
【０００１】
本発明は、プリント配線板用の銅箔に関し、特にフレキシブルプリント配線板用の銅箔に関する。
【背景技術】
【０００２】
プリント配線板はここ半世紀に亘って大きな進展を遂げ、今日ではほぼすべての電子機器に使用されるまでに至っている。近年の電子機器の小型化、高性能化ニーズの増大に伴い搭載部品の高密度実装化や信号の高周波化が進展し、プリント配線板に対して導体パターンの微細化（ファインピッチ化）や高周波対応等が求められている。【０００３】
プリント配線板は銅箔に絶縁基板を接着させて銅張積層板とした後に、エッチングにより銅箔面に導体パターンを形成するという工程を経て製造されるのが一般的である。そのため、プリント配線板用の銅箔には絶縁基板との接着性やエッチング性が要求される。【０００４】
絶縁基板との接着性を向上させる技術として、粗化処理と呼ばれる銅箔表面に凹凸を形成する表面処理を施すことが一般に行われている。例えば電解銅箔のＭ面（粗面）に硫酸銅酸性めっき浴を用いて、樹枝状又は小球状に銅を多数電着せしめて微細な凹凸を形成し、投錨効果によって接着性を改善させる方法がある。粗化処理後には接着特性を更に向上させるためにクロメート処理やシランカップリング剤による処理等が一般的に行われている。【０００５】
銅箔表面に錫、クロム、銅、鉄、コバルト、亜鉛、ニッケル等の金属層又は合金層を形成する方法も知られている。【０００６】
しかしながら、粗化処理により接着性を向上させる方法ではファインライン形成には不利である。すなわち、ファインピッチ化により導体間隔が狭くなると、粗化処理部がエッチングによる回路形成後に絶縁基板に残留し、絶縁劣化を起こすおそれがある。これを防止するために粗化表面すべてをエッチングしようとすると長いエッチング時間を必要とし、所定の配線幅が維持できなくなる。【０００７】
銅箔表面に、例えばＮｉ層やＮｉ−Ｃｒ合金層を設ける方法では、絶縁基板との接着性という基本特性において改善の余地が大きい。銅箔表面に、例えばＣｒ層を設ける方法では比較的高い接着性が得られるが、エッチング性に劣り、導体パターン形成のためのエッチング処理を行った後に、Ｃｒが絶縁基板面に残る「エッチング残り」が生じやすいという問題がある。【０００８】
そこで、近年、銅箔表面に第１の金属層を形成し、当該第１の金属層上に、第２の金属層として、絶縁基板との接着性が良好なＣｒ層をエッチング性が良好な程度に薄く形成することで、絶縁基板との良好な接着性及び良好なエッチング性を同時に得ようとする技術が研究・開発されている。【０００９】
このような技術として、例えば、特許文献１には、ポリイミド系フレキシブル銅張積層板用表面処理銅箔において、Ｎｉ量にして０.０３〜３.０ｍｇ／ｄｍ2含有するＮｉ層又は／及びＮｉ合金層の上にＣｒ量にして０.０３〜１.０ｍｇ／ｄｍ2含有するＣｒ層又は／及びＣｒ合金層を表面処理層として設けることによって、ポリイミド系樹脂層との間で高いピール強度を有し、絶縁信頼性、配線パターン形成時のエッチング特性、屈曲特性の優れたポリイミド系フレキシブル銅張積層板用銅箔が得られると記載されている。
【先行技術文献】
【特許文献】
【００１０】
【特許文献１】特開２００６−２２２１８５号公報
【発明の概要】
【発明が解決しようとする課題】
【００１１】
しかしながら、特許文献１に記載されたような、銅箔表面の被覆層中にＮｉが多く存在するものは、絶縁基板との密着性及びエッチング性が比較的高いが、まだ改善の余地が残っている。また、Ｎｉを多く含む被覆層をスパッタリングにより形成する場合、磁性体ターゲットを使用するが、磁性体ターゲットは使用効率が悪く、短寿命であるため、コスト的に不利であるという問題もある。また、特許文献１では、銅箔表面処理から銅張積層板の形成までの間に、腐食ガスや湿気によって表面処理された金属が反応することによる密着性の低下（耐食性）については課題として認識されておらず、検討されていない。【００１２】
そこで、本発明は、絶縁基板との接着性及びエッチング性の両方に優れ、製造コストが良好なプリント配線板用銅箔を提供することを課題とする。また、本発明はそのようなプリント配線板用銅箔の製造方法を提供することを別の課題とする。
【課題を解決するための手段】
【００１３】
従来、銅箔基材表面に順にＮｉ層及びＣｒ層を極薄の厚さで設けることで、絶縁基板との良好な接着性を得つつ、同時に良好なエッチング性を得ることができる、という理解があった。これに対し、本発明者らは、さらに絶縁基板との接着性及びエッチング性が高いプリント配線板用銅箔を提供すべく鋭意検討した結果、銅箔基材表面に順にＮｉ−Ｖ合金層及びＣｒ層をナノメートルオーダーの極薄の厚さで均一に設けた場合には、より優れた絶縁基板との密着性及び優れたエッチング性を有する銅箔の被覆層が得られることを見出した。
また、その場合、長期間の使用にも耐えられる耐熱性、及び、製造工程における銅箔表面処理から銅張積層板の形成までの間に腐食ガスや湿気によって表面処理された金属が反応することで品質が低下することを防ぐための耐食性が良好となることも見出した。ここで、エッチング性と耐食性とは相反する性能であるが、本発明によれば、両者のバランスが良好となることも見出した。
さらに、Ｎｉ−Ｖ合金層中の各金属元素の成分を調節することで、製造時のスパッタリングターゲットの使用効率が向上し，製造コストを削減できることも見出した。【００１４】
以上の知見を基礎として完成した本発明は一側面において、銅箔基材と、該銅箔基材表面の少なくとも一部を被覆する被覆層とを備えたプリント配線板用銅箔であって、該被覆層は、銅箔基材表面から順に積層した、ＮｉとＶとを含むＮｉ−Ｖ合金層及びＣｒ層で構成され、前記Ｃｒ層にはＣｒが１５〜２１０μｇ／ｄｍ2、前記Ｎｉ−Ｖ合金層にはＮｉ及びＶの合計が２０〜６００μｇ／ｄｍ2の被覆量でそれぞれ存在し、前記Ｎｉ−Ｖ合金層中にＶが３〜７０重量％存在する。【００１５】
本発明に係るプリント配線板用銅箔の一実施形態においては、前記Ｃｒ層にはＣｒが１８〜１００μｇ／ｄｍ2、前記Ｎｉ−Ｖ合金層にはＮｉ及びＶの合計が７５〜２６０μｇ／ｄｍ2の被覆量でそれぞれ存在する。【００１６】
本発明に係るプリント配線板用銅箔の別の一実施形態においては、Ｎｉ−Ｖ合金層中に、Ｎｉが１５〜５５０μｇ／ｄｍ2、Ｖが５〜２１０μｇ／ｄｍ2の被覆量でそれぞれ存在する。【００１７】
本発明に係るプリント配線板用銅箔の更に別の一実施形態においては、被覆層の断面を透過型電子顕微鏡によって観察すると最大厚みが０．５〜８．０ｎｍであり、最小厚みが最大厚みの８０％以上である。【００１８】
本発明に係るプリント配線板用銅箔の更に別の一実施形態においては、ポリイミド硬化相当の熱処理を行ったとき、被覆層の表面を分析すると、ＸＰＳによる表面からの深さ方向分析から得られた深さ方向（ｘ：単位ｎｍ）のクロムの原子濃度（％）をf(x)とし、酸素の原子濃度（％）をg(x)とし、銅の原子濃度（％）をh(x)とし、ニッケルの原子濃度（％）をｉ(x)とし、バナジウムの原子濃度（％）をj(x)とし、炭素の原子濃度（％）をｋ(x)とすると、区間［０、１．０］において、∫h(x)dx/(∫f(x)dx + ∫g(x)dx + ∫h(x)dx + ∫i(x)dx + ∫j(x)dx + ∫ｋ(x)dx)が５．０％以下である。【００１９】
本発明に係るプリント配線板用銅箔の更に別の一実施形態においては、ポリイミド硬化相当の熱処理を行ったとき、被覆層の表面を分析すると、ＸＰＳによる表面からの深さ方向分析から得られた金属クロム及び酸化物クロム（クロム酸化物中のクロム）の深さ方向（ｘ：単位ｎｍ）の原子濃度（％）をそれぞれf1(x)、ｆ2(x)とすると、区間［０、１．０］において、０．１≦∫f1(x)dx/∫f2(x)dx≦１．０を満たし、区間［１．０、２．５］において、０．１≦∫f1(x)dx/∫f2(x)dx≦１．０を満たす。【００２０】
本発明に係るプリント配線板用銅箔の更に別の一実施形態においては、ポリイミド硬化相当の熱処理が行われた銅箔であり、被覆層の表面を分析したとき、ＸＰＳによる表面からの深さ方向分析から得られた深さ方向（ｘ：単位ｎｍ）のクロムの原子濃度（％）をf(x)とし、酸素の原子濃度（％）をg(x)とし、銅の原子濃度（％）をh(x)とし、ニッケルの原子濃度（％）をｉ(x)とし、バナジウムの原子濃度（％）をj(x)とし、炭素の原子濃度（％）をｋ(x)とすると、区間［０、１．０］において、∫h(x)dx/(∫f(x)dx + ∫g(x)dx + ∫h(x)dx + ∫i(x)dx + ∫j(x)dx + ∫ｋ(x)dx)が５．０％以下である。【００２１】
本発明に係るプリント配線板用銅箔の更に別の一実施形態においては、ポリイミド硬化相当の熱処理が行われた銅箔であり、被覆層の表面を分析したとき、ＸＰＳによる表面からの深さ方向分析から得られた金属クロム及び酸化物クロムの深さ方向（ｘ：単位ｎｍ）の原子濃度（％）をそれぞれf1(x)、ｆ2(x)とすると、区間［０、１．０］において、０．１≦∫f1(x)dx/∫f2(x)dx≦１．０を満たし、区間［１．０、２．５］において、０．１≦∫f1(x)dx/∫f2(x)dx≦１．０を満たす。【００２２】
本発明に係るプリント配線板用銅箔の更に別の一実施形態においては、成膜してからポリイミド硬化相当の熱処理を行っていない状態で、被覆層の表面を分析したとき、ＸＰＳによる表面からの深さ方向分析から得られた深さ方向（ｘ：単位ｎｍ）のクロムの原子濃度（％）をf(x)とし、酸素の原子濃度（％）をg(x)とし、銅の原子濃度（％）をh(x)とし、ニッケルの原子濃度（％）をｉ(x)とし、バナジウムの原子濃度（％）をj(x)とし、炭素の原子濃度（％）をｋ(x)とすると、区間［０、１．０］において、∫h(x)dx/(∫f(x)dx + ∫g(x)dx + ∫h(x)dx + ∫i(x)dx + ∫j(x)dx + ∫ｋ(x)dx)が１．０％以下である。【００２３】
本発明に係るプリント配線板用銅箔の更に別の一実施形態においては、成膜してからポリイミド硬化相当の熱処理を行っていない状態で、被覆層の表面を分析したとき、ＸＰＳによる表面からの深さ方向分析から得られた金属クロム及び酸化物クロムの深さ方向（ｘ：単位ｎｍ）の原子濃度（％）をそれぞれf1(x)、ｆ2(x)とすると、区間［０、１．０］において、０≦∫f1(x)dx/∫f2(x)dx≦３．０を満たし、区間［１．０、２．５］において、０．１≦∫f1(x)dx/∫f2(x)dx≦５．０を満たす。【００２４】
本発明に係るプリント配線板用銅箔の更に別の一実施形態においては、ポリイミド前駆体であるポリアミック酸溶液を乾燥体で２５μｍになるよう被覆層上に塗布し、空気下乾燥機で１２０℃３０分でイミド化する工程と、更に窒素流量を１０Ｌ／ｍｉｎに設定した高温加熱炉において３５０℃３０分でイミド化する工程とを経てポリイミドを被覆層上に成膜し、次いで、温度１５０℃で空気雰囲気下の高温環境下に１６８時間放置してからポリイミドフィルムを９０°剥離法（ＪＩＳ  Ｃ  ６４７１  ８．１）に従って被覆層から剥離した後の被覆層の断面を透過型電子顕微鏡によって観察すると最大厚みが０．５〜８．０ｎｍであり、最小厚みが最大厚みの７０％以上である。【００２５】
本発明に係るプリント配線板用銅箔の更に別の一実施形態においては、絶縁基板に被覆層を介して形成されたプリント配線板用銅箔に対し、絶縁基板を被覆層から剥離した後の被覆層の表面を分析したとき、ＸＰＳによる表面からの深さ方向分析から得られたクロムの原子濃度（％）をf(x)とし、酸素の原子濃度（％）をg(x)とし、銅の原子濃度（％）をh(x)とし、ニッケルの原子濃度（％）をｉ(x)とし、バナジウムの原子濃度（％）をj(x)とし、クロムの濃度が最大となる表層からの距離をＦとすると、区間［０、Ｆ］において、∫h(x)dx/(∫f(x)dx + ∫g(x)dx + ∫h(x)dx + ∫i(x)dx + ∫j(x)dx)が５．０％以下である。【００２６】
本発明に係るプリント配線板用銅箔の更に別の一実施形態においては、絶縁基板に被覆層を介して形成されたプリント配線板用銅箔に対し、絶縁基板を被覆層から剥離した後の被覆層の表面を分析したとき、ＸＰＳによる表面からの深さ方向分析から得られたクロムの原子濃度（％）をf(x)とし、金属クロムの原子濃度（％）をｆ1(x)とし、酸化物クロムの原子濃度（％）をｆ2(x)とし、クロムとニッケルの濃度が最大となる表層からの距離をそれぞれＦ、Ｉとすると、区間［０、Ｆ］において、０．１≦∫f1(x)dx/∫f2(x)dx≦１．０であり、区間［Ｆ、Ｉ］において、０．１≦∫f1(x)dx/∫f2(x)dx≦１．０である。【００２７】
本発明に係るプリント配線板用銅箔の更に別の一実施形態においては、銅箔基材は圧延銅箔である。【００２８】
本発明に係るプリント配線板用銅箔の更に別の一実施形態においては、プリント配線板はフレキシブルプリント配線板である。【００２９】
本発明は別の一側面において、スパッタリング法によって銅箔基材表面の少なくとも一部を厚さ０．３〜５．０ｎｍのＮｉ−Ｖ合金層及び厚さ０．２〜３．０ｎｍのＣｒ層で順に被覆することを含むプリント配線板用銅箔の製造方法である。【００３０】
本発明は更に別の一側面において、本発明に係る銅箔を備えた銅張積層板である。【００３１】
本発明に係る銅張積層板の一実施形態においては、銅箔がポリイミドに接着している構造を有する。【００３２】
本発明は更に別の一側面において、本発明に係る銅張積層板を材料としたプリント配線板である。
【発明の効果】
【００３３】
絶縁基板との接着性及びエッチング性の両方に優れ、ファインピッチ化に適し、製造コストが良好なプリント配線板用銅箔が得られる。
【図面の簡単な説明】
【００３４】
【図１】実施例Ｎｏ．１０の銅箔（スパッタ上がり）のＴＥＭ写真（断面）である。
【図２】実施例Ｎｏ．１０の銅箔（ポリイミドワニス硬化相当の熱処理後）のＴＥＭ写真（断面）である。
【図３】実施例Ｎｏ．７の銅箔（スパッタ上がり）のＸＰＳによるデプスプロファイルである。
【図４】実施例Ｎｏ．７の銅箔（ポリイミドワニス硬化相当の熱処理後）のＸＰＳによるデプスプロファイルである。
【図５】実施例Ｎｏ．７の銅箔（スパッタ上がり）のクロムを金属クロムと酸化クロムに分離したときのＸＰＳによるデプスプロファイルである。
【図６】実施例Ｎｏ．７の銅箔（ポリイミドワニス硬化相当の熱処理後）のクロムを金属クロムと酸化クロムに分離したときのＸＰＳによるデプスプロファイルである。
【発明を実施するための形態】
【００３５】
（銅箔基材）
本発明に用いることのできる銅箔基材の形態に特に制限はないが、典型的には圧延銅箔や電解銅箔の形態で用いることができる。一般的には、電解銅箔は硫酸銅めっき浴からチタンやステンレスのドラム上に銅を電解析出して製造され、圧延銅箔は圧延ロールによる塑性加工と熱処理を繰り返して製造される。屈曲性が要求される用途には圧延銅箔を適用することが多い。
銅箔基材の材料としてはプリント配線板の導体パターンとして通常使用されるタフピッチ銅や無酸素銅といった高純度の銅の他、例えばＳｎ入り銅、Ａｇ入り銅、Ｃｒ、Ｚｒ又はＭｇ等を添加した銅合金、Ｎｉ及びＳｉ等を添加したコルソン系銅合金のような銅合金も使用可能である。なお、本明細書において用語「銅箔」を単独で用いたときには銅合金箔も含むものとする。
【００３６】
本発明に用いることのできる銅箔基材の厚さについても特に制限はなく、プリント配線板用に適した厚さに適宜調節すればよい。例えば、５〜１００μｍ程度とすることができる。但し、ファインパターン形成を目的とする場合には３０μｍ以下、好ましくは２０μｍ以下であり、典型的には６〜２０μｍ程度である。
【００３７】
本発明に使用する銅箔基材には粗化処理をしないのものを用いることがより好ましい。従来は特殊めっきで表面にμｍオーダーの凹凸を付けて表面粗化処理を施し、物理的なアンカー効果によって樹脂との接着性を持たせるケースが一般的であった。しかしながら一方でファインピッチや高周波電気特性は平滑な箔が良いとされ、粗化箔では不利な方向に働くからである。また、粗化処理工程が省略されるので、経済性・生産性向上の効果もある。
【００３８】
（被覆層）
銅箔基材の表面の少なくとも一部はＮｉ−Ｖ合金層及びＣｒ層で順に被覆される。Ｎｉ−Ｖ合金層及びＣｒ層は被覆層を構成する。被覆する箇所には特に制限は無いが、絶縁基板との接着が予定される箇所とするのが一般的である。被覆層の存在によって絶縁基板との接着性が向上する。一般に、銅箔と絶縁基板の間の接着力は高温環境下に置かれると低下する傾向にあるが、これは銅が表面に熱拡散し、絶縁基板と反応することにより引き起こされると考えられる。本発明では、予め銅の拡散防止に優れるＮｉ−Ｖ合金層を銅箔基材の上に設けたことで、銅の熱拡散が防止できる。また、Ｎｉ−Ｖ合金層よりも絶縁基板との接着性に優れたＣｒ層をＮｉ−Ｖ合金層の上に設けることで更に絶縁基板との接着性を向上することができる。Ｃｒ層の厚さはＮｉ−Ｖ合金層の存在のおかげで薄くできるので、エッチング性への悪影響を軽減することができる。なお、本発明でいう接着性とは常態での接着性の他、高温下に置かれた後の接着性（耐熱性）及び腐食性ガス下や高湿度下に置かれた後の接着性（耐食性及び耐湿性）も指す。
【００３９】
本発明に係るプリント配線板用銅箔においては、被覆層は極薄で厚さが均一である。このような構成にしたことで絶縁基板との接着性が向上した理由は明らかではないが、Ｎｉ−Ｖ合金被覆の上に最表面として樹脂との接着性に非常に優れているＣｒ単層被膜を形成したことで、イミド化時の高温熱履歴後（約３５０℃にて数時間程度）も高接着性を有する単層被膜構造を保持しているためと推測される。また、被覆層を極薄にするとともにＮｉ−Ｖ合金とＣｒの二層構造としてＣｒの使用量を減らしたことにより、エッチング性が向上したと考えられる。
【００４０】
具体的には、本発明に係る被覆層は以下の構成を有する。
【００４１】
（１）Ｃｒ、Ｎｉ−Ｖ合金被覆層の同定
本発明においては、銅箔素材の表面の少なくとも一部はＮｉ−Ｖ合金層及びＣｒ層の順に被覆される。これら被覆層の同定はＸＰＳ、若しくはＡＥＳ等表面分析装置にて表層からアルゴンスパッタし、深さ方向の化学分析を行い、夫々の検出ピークの存在によってＮｉ−Ｖ合金層及びＣｒ層を同定することができる。また、夫々の検出ピークの位置から被覆された順番を確認することができる。
【００４２】
（２）付着量
一方、これらＮｉ−Ｖ合金層及びＣｒ層は非常に薄いため、ＸＰＳ、ＡＥＳでは正確な厚さの評価が困難である。そのため、本願発明においては、Ｎｉ−Ｖ合金層及びＣｒ層の厚さは単位面積当たりの被覆金属の重量で評価することとした。本発明に係るＣｒ層にはＣｒが１５〜２１０μｇ／ｄｍ2、Ｎｉ−Ｖ合金層にはＮｉ及びＶの合計が２０〜６００μｇ／ｄｍ2の被覆量でそれぞれ存在する。Ｃｒが１５μｇ／ｄｍ2未満だと十分なピール強度が得られず、Ｃｒが２１０μｇ／ｄｍ2を超えるとエッチング性が有意に低下する傾向にある。Ｎｉ及びＶの合計が２０μｇ／ｄｍ2未満だと十分なピール強度が得られず、Ｎｉ及びＶの合計が６００μｇ／ｄｍ2を超えるとエッチング性が有意に低下する傾向にある。Ｃｒの被覆量は好ましくは１８〜１００μｇ／ｄｍ2であり、Ｎｉ及びＶの合計被覆量は好ましくは７５〜２６０μｇ／ｄｍ2である。
【００４３】
Ｎｉ−Ｖ合金層中に、Ｎｉが１５〜５５０μｇ／ｄｍ2、Ｖが５〜２１０μｇ／ｄｍ2の被覆量でそれぞれ存在する。Ｎｉが１５μｇ／ｄｍ2未満だと十分な耐熱性が得られず、Ｎｉが５５０μｇ／ｄｍ2を超えると磁性によりターゲット使用効率が低下し、コストの面で不利となる。Ｖが５μｇ／ｄｍ2未満だと十分な耐食性が得られず、Ｖが２１０μｇ／ｄｍ2を超えるとその分Ｎｉの量が少なくなり過ぎて十分な耐熱性が得られない。Ｎｉ−Ｖ合金層中のＮｉの被覆量は好ましくは６９〜２４０μｇ／ｄｍ2であり、Ｖの被覆量は好ましくは６〜２０μｇ／ｄｍ2である。
【００４４】
純Ｎｉ層をスパッタリングする場合にはターゲットとして純Ｎｉを用いるが、この純Ｎｉターゲットは磁性が強く、マグネトロンスパッタリング等でスパッタリングを行うとターゲット使用効率が悪く、コストの面で不利である。これに対し、本発明に係るＮｉ−Ｖ合金層は、Ｖを３〜７０重量％含んでいる。Ｎｉ−Ｖ合金層中のＶが３重量％未満であれば、磁性が強いためターゲット使用効率が悪い。Ｎｉ−Ｖ合金層中のＶが７０重量％を超えると、その分Ｎｉの量が少なくなり、耐熱性が悪くなる。また、耐食性については、Ｖの含有量が７０重量％となるまではＶが多くなるにつれて上昇するが、７０重量％以上では一定となる。Ｎｉ−Ｖ合金層中のＶは、好ましくは５〜５０重量％、さらに好ましくは７〜２０重量％である。特にＶが７重量％以上となるとＮｉ−Ｖターゲットが非磁性体となるため、スパッタリングレートが非常に良好となる。
【００４５】
（３）透過型電子顕微鏡（ＴＥＭ）による観察
本発明に係る被覆層の断面を透過型電子顕微鏡によって観察したとき、最大厚さは０．５〜８．０ｎｍ、好ましくは０．７５〜４．５ｎｍであり、最小厚さが最大厚さの８０％以上、好ましくは８５％以上で、非常にばらつきの少ない被覆層である。被覆層厚さが０．５ｎｍ未満だと耐熱試験、耐湿試験において、ピール強度の劣化が大きく、厚さが８．０ｎｍを超えると、エッチング性が低下するためである。厚さの最小値が最大値の８０％以上である場合、この被覆層の厚さは、非常に安定しており、耐熱試験後も殆ど変化がない。ＴＥＭによる観察では被覆層中のＮｉ−Ｖ合金層及びＣｒ層の明確な境界は見出しにくく、単層のように見える（図１及び２参照）。本発明者の検討結果によればＴＥＭ観察で見出される被覆層はＣｒを主体とする層と考えられ、Ｎｉ−Ｖ合金層はその銅箔基材側に存在するとも考えられる。そこで、本発明においては、ＴＥＭ観察した場合の被覆層の厚さは単層のように見える被覆層の厚さと定義する。ただし、観察箇所によっては被覆層の境界が不明瞭なところも存在し得るが、そのような箇所は厚さの測定箇所から除外する。
【００４６】
本発明の構成により、Ｃｕの拡散が抑制されるため、安定した厚さを有すると考えられる。本発明の銅箔は、ポリイミドフィルムと接着し、耐熱試験（温度１５０℃で空気雰囲気下の高温環境下に１６８時間放置）を経た後に樹脂を剥離した後においても、被覆層の厚さは殆ど変化なく、最大厚さが０．５〜８．０ｎｍであり、最小厚さにおいても最大厚さの７０％以上、好ましくは７５％維持されることが可能である。
【００４７】
（４）被覆層表面の酸化状態
まず、被覆層最表面（表面から０〜０．５ｎｍの範囲）には内部の銅が拡散していないことが、接着強度を高める上では望ましい。従って、本発明に係るプリント配線板用銅箔では、３５０℃で２時間加熱したときのＸＰＳによる表面からの深さ方向分析から得られた深さ方向（ｘ：単位ｎｍ）のクロムの原子濃度（％）をf(x)とし、酸素の原子濃度（％）をg(x)とし、銅の原子濃度（％）をh(x)とし、ニッケルの原子濃度（％）をｉ(x)とし、バナジウムの原子濃度（％）をj(x)とし、炭素の原子濃度（％）をｋ(x)とすると、区間［０、１．０］において、∫h(x)dx/(∫f(x)dx + ∫g(x)dx + ∫h(x)dx + ∫i(x)dx + ∫j(x)dx + ∫ｋ(x)dx)が５．０％以下とするのが好ましい。
【００４８】
また、被覆層最表面においては、クロムは金属クロムとクロム酸化物が両方存在しているが、内部の銅の拡散を防止し、接着力を確保する観点では金属クロムの方が望ましいものの、良好なエッチング性を得る上ではクロム酸化物の方が望ましい。そこで、エッチング性と接着力の両立を図る上では、３５０℃で２時間加熱したときのＸＰＳによる表面からの深さ方向分析から得られた金属クロム及び酸化クロムの深さ方向（ｘ：単位ｎｍ）の原子濃度（％）をそれぞれf1(x)、ｆ2(x)とすると、区間［０、１．０］において、０．１≦∫f1(x)dx/∫f2(x)dx≦１．０を満たすことが好ましい。
【００４９】
一方、被覆層最表面のすぐ下の深さ１．０〜２．５ｎｍにおいては、酸素濃度が小さく、クロムが金属状態で存在していることが望ましい。クロムは酸化された状態よりも金属状態のほうが内部の銅の拡散を防ぐ能力が高く、耐熱性を向上させることができるからである。ただし、酸素を厳密に制御することに伴うコストや、最表面にはある程度酸素が存在してクロムが酸化されているほうがエッチング性がよいといった観点からは、そのすぐ下の層において完全に酸素を消滅することは現実的ではない。従って、本発明に係るプリント配線板用銅箔は、窒素雰囲気下で３５０℃、２時間加熱した後の被覆層の表面を分析したとき、ＸＰＳによる表面からの深さ方向分析から得られた金属クロム及び酸化物クロムの深さ方向（ｘ：単位ｎｍ）の原子濃度（％）をそれぞれf1(x)、ｆ2(x)とすると、区間［１．０、２．５］において、０．１≦∫f1(x)dx/∫f2(x)dx≦１．０であるのが好ましい。
【００５０】
樹脂硬化のための加熱時間は通常２５０〜４５０℃で１０〜６０分程度であるが、さらに過酷な条件を想定して３５０℃で２時間とした。
【００５１】
また、上記のような構造とするためには、成膜してからポリイミド硬化相当の熱処理を行っていない状態で、被覆層の表面を分析したとき、ＸＰＳによる表面からの深さ方向分析から得られた深さ方向（ｘ：単位ｎｍ）のクロムの原子濃度（％）をf(x)とし、酸素の原子濃度（％）をg(x)とし、銅の原子濃度（％）をh(x)とし、ニッケルの原子濃度（％）をｉ(x)とし、バナジウムの原子濃度（％）をj(x)とし、炭素の原子濃度（％）をｋ(x)とすると、区間［０、１．０］において、∫h(x)dx/(∫f(x)dx + ∫g(x)dx + ∫h(x)dx + ∫i(x)dx + ∫j(x)dx + ∫ｋ(x)dx)が１．０％以下であることが好ましい。
【００５２】
さらに、成膜してからポリイミド硬化相当の熱処理を行っていない状態で、被覆層を形成後，被覆層の表面を分析したとき、ＸＰＳによる表面からの深さ方向分析から得られた金属クロム及び酸化物クロムの深さ方向（ｘ：単位ｎｍ）の原子濃度（％）をそれぞれf1(x)、ｆ2(x)とすると、区間［０、１．０］において、０≦∫f1(x)dx/∫f2(x)dx≦３．０、好ましくは０≦∫f1(x)dx/∫f2(x)dx≦１．５、さらに好ましくは０≦∫f1(x)dx/∫f2(x)dx≦１．０を満たし、区間［１．０、２．５］において、０．１≦∫f1(x)dx/∫f2(x)dx≦５．０を満たすことが好ましい。
【００５３】
また、絶縁基板に被覆層を介して貼り付けられたプリント配線板用銅箔に対し、絶縁基板を被覆層から剥離した後の被覆層の表面を分析したとき、ＸＰＳによる表面からの深さ方向分析から得られたクロムの原子濃度（％）をf(x)とし、酸素の原子濃度（％）をg(x)とし、銅の原子濃度（％）をh(x)とし、ニッケルの原子濃度（％）をｉ(x)とし、バナジウムの原子濃度（％）をj(x)とし、クロムの濃度が最大となる表層からの距離をＦとすると、区間［０、Ｆ］において、∫h(x)dx/(∫f(x)dx + ∫g(x)dx + ∫h(x)dx + ∫i(x)dx + ∫j(x)dx)が５．０％以下であり，０．１≦∫f1(x)dx/∫f2(x)dx≦１．０であることが望ましい。
【００５４】
また、絶縁基板に被覆層を介して貼り付けられたプリント配線板用銅箔に対し、絶縁基板を被覆層から剥離した後の被覆層の表面を分析したとき、ＸＰＳによる表面からの深さ方向分析から得られたクロムの原子濃度（％）をf(x)とし、金属クロムの原子濃度（％）をｆ1(x)とし、酸化物クロムの原子濃度（％）をｆ2(x)とし、クロムとニッケルの濃度が最大となる表層からの距離をそれぞれＦ、Ｉとすると、区間［Ｆ、Ｉ］において、０．１≦∫f1(x)dx/∫f2(x)dx≦１．０であることが好ましい。
【００５５】
クロム濃度及び酸素濃度はそれぞれ、ＸＰＳによる表面からの深さ方向分析から得られたＣｒ２ｐ軌道及びＯ１ｓ軌道のピーク強度から算出する。また、深さ方向（ｘ：単位ｎｍ）の距離は、ＳｉＯ2換算のスパッタレートから算出した距離とする。クロム濃度は酸化物クロム濃度と金属クロム濃度の合計値であり、酸化物クロム濃度と金属クロム濃度に分離して解析することが可能である。
【００５６】
（本発明に係る銅箔の製法）
本発明に係るプリント配線板用銅箔は、スパッタリング法により形成することができる。すなわち、スパッタリング法によって銅箔基材表面の少なくとも一部を、厚さ０．３〜５．０ｎｍ、好ましくは０．３〜４．０ｎｍ、より好ましくは０．５〜３．０ｎｍのＮｉ−Ｖ合金層及び厚さ０．２〜３．０ｎｍ、好ましくは０．４〜２．０ｎｍ、より好ましくは０．５〜１．０ｎｍのＣｒ層で順に被覆することにより製造することができる。電気めっきでこのような極薄の被膜を積層すると、厚さにばらつきが生じ、耐熱・耐湿試験後にピール強度が低下しやすい。
ここでいう厚さとは上述したＸＰＳやＴＥＭによって決定される厚さではなく、スパッタリングの成膜速度から導き出される厚さである。あるスパッタリング条件下での成膜速度は、０．１μｍ（１００ｎｍ）以上スパッタを行い、スパッタ時間とスパッタ厚さの関係から計測することができる。当該スパッタリング条件下での成膜速度が計測できたら、所望の厚さに応じてスパッタ時間を設定する。なおスパッタは、連続又はバッチ何れで行っても良く、被覆層を本発明で規定するような厚さで均一に積層することができる。スパッタリング法としては直流マグネトロンスパッタリング法が挙げられる。
【００５７】
（プリント配線板の製造）
本発明に係る銅箔を用いてプリント配線板（ＰＷＢ）を常法に従って製造することができる。以下に、プリント配線板の製造例を示す。
【００５８】
まず、銅箔と絶縁基板を貼り合わせて銅張積層板を製造する。銅箔が積層される絶縁基板はプリント配線板に適用可能な特性を有するものであれば特に制限を受けないが、例えば、リジッドＰＷＢ用に紙基材フェノール樹脂、紙基材エポキシ樹脂、合成繊維布基材エポキシ樹脂、ガラス布・紙複合基材エポキシ樹脂、ガラス布・ガラス不織布複合基材エポキシ樹脂及びガラス布基材エポキシ樹脂等を使用し、ＦＰＣ用にポリエステルフィルムやポリイミドフィルム等を使用する事ができる。
【００５９】
貼り合わせの方法は、リジッドＰＷＢ用の場合、ガラス布などの基材に樹脂を含浸させ、樹脂を半硬化状態まで硬化させたプリプレグを用意する。プリプレグと銅箔の被覆層を有する面を重ね合わせて加熱加圧させることにより行うことができる。
【００６０】
フレキシブルプリント配線板（ＦＰＣ）用の場合、ポリイミドフィルム又はポリエステルフィルムと銅箔の被覆層を有する面をエポキシ系やアクリル系の接着剤を使って接着することができる（３層構造）。また、接着剤を使用しない方法（２層構造）としては、ポリイミドの前駆体であるポリイミドワニス（ポリアミック酸ワニス）を銅箔の被覆層を有する面に塗布し、加熱することでイミド化するキャスティング法や、ポリイミドフィルム上に熱可塑性のポリイミドを塗布し、その上に銅箔の被覆層を有する面を重ね合わせ、加熱加圧するラミネート法が挙げられる。キャスティング法においては、ポリイミドワニスを塗布する前に熱可塑性ポリイミド等のアンカーコート材を予め塗布しておくことも有効である。
【００６１】
本発明に係る銅箔の効果はキャスティング法を採用してＦＰＣを製造したときに顕著に表れる。すなわち、接着剤を使用せずに銅箔と樹脂とを貼り合わせようとするときには銅箔の樹脂への接着性が特に要求されるが、本発明に係る銅箔は樹脂、とりわけポリイミドとの接着性に優れているので、キャスティング法による銅張積層板の製造に適しているといえる。
【００６２】
本発明に係る銅張積層板は各種のプリント配線板（ＰＷＢ）に使用可能であり、特に制限されるものではないが、例えば、導体パターンの層数の観点からは片面ＰＷＢ、両面ＰＷＢ、多層ＰＷＢ（３層以上）に適用可能であり、絶縁基板材料の種類の観点からはリジッドＰＷＢ、フレキシブルＰＷＢ（ＦＰＣ）、リジッド・フレックスＰＷＢに適用可能である。
【００６３】
銅張積層板からプリント配線板を製造する工程は当業者に周知の方法を用いればよく、例えばエッチングレジストを銅張積層板の銅箔面に導体パターンとしての必要部分だけに塗布し、エッチング液を銅箔面に噴射することで不要銅箔を除去して導体パターンを形成し、次いでエッチングレジストを剥離・除去して導体パターンを露出することができる。
【実施例】
【００６４】
以下、本発明の実施例を示すが、これらは本発明をより良く理解するために提供するものであり、本発明が限定されることを意図するものではない。【００６５】
銅箔基材として、厚さ１７μｍの圧延銅箔（ＪＸ日鉱日石金属製Ｃ１１００）及び電解銅箔の無粗化処理箔を用意した。圧延銅箔と電解銅箔の表面粗さ（Ｒｚ）は、それぞれ０．７μｍ、１．５μｍであった。【００６６】
この銅箔の片面に対して、以下の条件であらかじめ銅箔基材表面に付着している薄い酸化膜を逆スパッタにより取り除き、Ｎｉ−Ｖ合金層及びＣｒ層を順に成膜した。被覆層の厚さは成膜時間を調整することにより変化させた。
・装置：バッチ式スパッタリング装置（アルバック社、型式ＭＮＳ−６０００）
・到達真空度：１．０×１０-5Ｐａ
・スパッタリング圧：０．２Ｐａ
・逆スパッタ電力：ＲＦ１００Ｗ
・ターゲット：
Ｎｉ−Ｖ合金層用＝下記表１に示す各種ターゲット組成及び合金組成のＮｉ−Ｖ合金
なお、ターゲット組成及び被膜合金組成は、構成元素によりスパッタ速度が異なるため、必ずしも互いに同一とはならない。
Ｃｒ層用＝Ｃｒ（純度３Ｎ）
・スパッタリング出力：２．５Ｗ／ｃｍ2
・成膜速度：各ターゲットについて出力２．５Ｗ／ｃｍ2で約２．０μｍ成膜し、３次元測定器で厚さを測定し、単位時間当たりのスパッタレートを算出した。
・ターゲットの使用効率：バッキングプレートが露出するまでをターゲットの寿命とした。「使用前のターゲットの重量」と「ターゲット寿命まで使用したターゲットの重量」との差を「ターゲットの使用量」とし、「ターゲットの使用量」を「使用前のターゲットの重量」で割った数値を「ターゲット使用効率」とした。各ターゲットについて、この「ターゲット使用効率」を算出した。【００６７】
また、後述する比較例Ｎｏ．２２及び２３においては、以下の条件でＮｉ電気めっき及びクロメート処理を順に施した。
（１）Ｎｉめっき
・めっき浴：スルファミン酸ニッケル（Ｎｉ2+として１１０ｇ／Ｌ）、Ｈ3ＢＯ3（４０ｇ／Ｌ）
・電流密度：１．０Ａ／ｄｍ2
・浴温：５５℃
（２）クロメート処理
・めっき浴：ＣｒＯ3（１ｇ／Ｌ），Ｚｎ（粉末０．４ｇ），Ｎａ3ＳＯ4（１０ｇ／Ｌ）
・電流密度：２．０Ａ／ｄｍ2
・浴温：５５℃【００６８】
被覆層を設けた銅箔に対して、以下の手順により、ポリイミドフィルムを接着した。
（１）７ｃｍ×７ｃｍの銅箔に対しアプリケーターを用い、宇部興産製Ｕワニス−Ａ（ポリイミドワニス）を乾燥体で２５μｍになるよう塗布。
（２）（１）で得られた樹脂付き銅箔を空気下乾燥機で１２０℃３０分乾燥。
（３）窒素流量を１０Ｌ／ｍｉｎに設定した高温加熱炉において、３５０℃で３０分加熱し、樹脂硬化。【００６９】
＜付着量の測定＞
５０ｍｍ×５０ｍｍの銅箔表面の被覆層をＨＮＯ3（２重量％）とＨＣｌ（５重量％）を混合した溶液に溶解し、その溶液中の各金属濃度をＩＣＰ発光分光分析装置（エスアイアイ・ナノテクノロジー株式会社製、ＳＦＣ−３１００）にて定量し、単位面積当たりの金属量（μｇ／ｄｍ2）を算出した。各試料について５回測定し、その平均値を付着量とした。
＜ＸＰＳによる測定＞
被覆層のデプスプロファイルを作成した際のＸＰＳの稼働条件を以下に示す。
・装置：ＸＰＳ測定装置（アルバックファイ社、型式５６００ＭＣ）
・到達真空度：４．５×１０-7Ｐａ
・Ｘ線：単色ＡｌＫα、Ｘ線出力２１０Ｗ、検出面積８００μｍφ、試料と検出器のなす角度４５°
・イオン線：イオン種Ａｒ+、加速電圧３ｋＶ、掃引面積３ｍｍ×３ｍｍ、スパッタリングレート２．０ｎｍ／ｍｉｎ（ＳｉＯ2換算）
ＸＰＳの測定結果において、酸化物クロムと金属クロムとの分離はアルバック社製解析ソフトＭｕｌｔｉ  Ｐａｋ  Ｖ７．３．１を用いて行った。
＜ＴＥＭによる測定＞
被覆層をＴＥＭによって観察したときのＴＥＭの測定条件を以下に示す。表中に示した厚さは観察視野中に写っている被覆層全体の厚さを１視野について５０ｎｍ間の厚さの最大値、最小値を測定し、任意に選択した３視野の最大値と最小値を求め、最大値、及び最大値に対する最小値の割合を百分率で求めた。また、表中、「耐熱試験後」のＴＥＭ観察結果とは、試験片の被覆層上に上記手順によりポリイミドフィルムを接着させた後、試験片を下記の高温環境下に置き、得られた試験片からポリイミドフィルムを９０°剥離法（ＪＩＳ  Ｃ  ６４７１  ８．１）に従って剥離した後のＴＥＭ像である。図１及び２に、ＴＥＭによるスパッタ直後及びポリイミドワニス硬化相当の熱処理後の各観察写真を例示的に示す。
・装置：ＴＥＭ（日立製作所社、型式Ｈ９０００ＮＡＲ）
・加速電圧：３００ｋＶ
・倍率：３０００００倍
・観察視野：６０ｎｍ×６０ｎｍ【００７０】
＜接着性評価＞
上記のようにしてポリイミドを積層した銅箔について、ピール強度を積層直後（常態）、温度１５０℃で空気雰囲気下の高温環境下に１６８時間放置した後（耐熱性）、及び温度４０℃相対湿度９５％空気雰囲気下の高湿環境下に９６時間放置した後（耐湿性）の三つの条件で測定した。また、ポリイミドを積層する前の銅箔に対して（ＪＩＳ  Ｚ  ２３７１）に準拠した耐食試験を行った後に、上記のようにポリイミドを積層してピール強度を測定した（耐食性）。ピール強度は９０°剥離法（ＪＩＳ  Ｃ  ６４７１  ８．１）に準拠して測定した。【００７１】
＜エッチング性評価＞
該被覆層にテープを貼り付け、エッチング液（塩化銅二水和物、塩化アンモニウム、アンモニア水、液温５０℃）を用いてエッチング処理した。処理後にテープに残ったエッチング残渣（Ｃｒ，Ｎｉ，Ｖ）をＩＣＰ発光分光分析装置にて定量し、以下の基準で評価した。
×：エッチング残渣が１４０μｇ／ｄｍ2超
△：エッチング残渣が７０以上１４０μｇ／ｄｍ2未満
〇：エッチング残渣が７０μｇ／ｄｍ2未満【００７２】
測定条件及び測定結果を表１及び２に示す。ＳＰ／ＳＰは、Ｎｉ−Ｖ合金、Ｃｒともスパッタにて被覆したことを示す。また、表１及び２において、Ｎｏ．１〜１８は本発明に係る実施例であり、Ｎｏ．１９〜２８は比較例である。
【００７３】
【表１】
2012066658.tif 000002
【００７４】
【表２】
2012066658.tif 000003
【００７５】
（実施例の評価）
表１及び２に示すように、実施例Ｎｏ．１〜１８は、いずれも良好なピール強度及びエッチング性を有している。参考用に、実施例Ｎｏ．７の銅箔について、スパッタ上がり及びポリイミドワニス硬化相当の熱処理後のＸＰＳによる各デプスプロファイルを図３及び４に示す。さらに、実施例Ｎｏ．７の銅箔について、スパッタ上がり及びポリイミドワニス硬化相当の熱処理後のクロムを金属クロムと酸化クロムに分離したときのＸＰＳによるデプスプロファイルを図５及び６にそれぞれ示す。
また、実施例Ｎｏ．１〜１８で使用したＮｉ−Ｖターゲットは、いずれもターゲット使用効率が良好であり、３０〜４０％であった。【００７６】
（比較例の評価）
比較例Ｎｏ．１９は、Ｎｉ−Ｖ合金層の代わりにＮｉ層を形成したものであり、耐食性が不良であった。
比較例Ｎｏ．２０は、Ｎｉ−Ｖ合金層中のＶが３重量％未満のものであり、耐食性が不良であった。
比較例Ｎｏ．２１は、Ｎｉ−Ｖ合金層中のＶが７０重量％超のものであり、耐熱性が不良であった。
比較例Ｎｏ．２２は、Ｃｒ層のＣｒが２１０μｇ／ｄｍ2超であり、エッチング性が不良であった。
比較例Ｎｏ．２３は、Ｃｒ層のＣｒが１５μｇ／ｄｍ2未満であり、ピール強度（常態・耐熱・耐食）が不良であった。
比較例Ｎｏ．２４は、Ｎｉ−Ｖ合金層のＮｉ及びＶの合計が６００μｇ／ｄｍ2超のものであり、エッチング性が不良であった。
比較例Ｎｏ．２５は、Ｎｉ−Ｖ合金層のＮｉ及びＶの合計が６００μｇ／ｄｍ2超のものであり、エッチング性が不良であった。
比較例Ｎｏ．２６は、Ｎｉ−Ｖ合金層のＮｉ及びＶの合計が２０μｇ／ｄｍ2未満のものであり、耐熱性、耐食性及び耐湿性が不良であった。
比較例Ｎｏ．２７及び２８は、Ｎｉ電気めっき及びクロメート処理で被覆層を形成したものであるが、それぞれピール強度が不良であった。
また、比較例Ｎｏ．１９、２０で使用したＮｉまたはＮｉ−Ｖターゲットの使用効率はそれぞれ５、１０％であり、実施例と比較して低かった。比較例Ｎｏ．２１〜２８で使用したＮｉ−Ｖターゲットの使用効率はそれぞれ４０％であり、実施例と同等であった。
【符号の説明】
【００７７】
１、２    ＴＥＭ観察時の被覆層の厚さ
【図１】
2012066658.tif 000004
【図２】
2012066658.tif 000005
【図３】
2012066658.tif 000006
【図４】
2012066658.tif 000007
【図５】
2012066658.tif 000008
【図６】
2012066658.tif 000009
【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
銅箔基材と、該銅箔基材表面の少なくとも一部を被覆する被覆層とを備えたプリント配線板用銅箔であって、該被覆層は、銅箔基材表面から順に積層した、ＮｉとＶとを含むＮｉ−Ｖ合金層及びＣｒ層で構成され、
前記Ｃｒ層にはＣｒが１５〜２１０μｇ／ｄｍ2、前記Ｎｉ−Ｖ合金層にはＮｉ及びＶの合計が２０〜６００μｇ／ｄｍ2の被覆量でそれぞれ存在し、
前記Ｎｉ−Ｖ合金層中にＶが３〜７０重量％存在するプリント配線板用銅箔。
【請求項２】
前記Ｃｒ層にはＣｒが１８〜１００μｇ／ｄｍ2、前記Ｎｉ−Ｖ合金層にはＮｉ及びＶの合計が７５〜２６０μｇ／ｄｍ2の被覆量でそれぞれ存在する請求項１記載のプリント配線板用銅箔。
【請求項３】
Ｎｉ−Ｖ合金層中に、Ｎｉが１５〜５５０μｇ／ｄｍ2、Ｖが５〜２１０μｇ／ｄｍ2の被覆量でそれぞれ存在する請求項１記載のプリント配線板用銅箔。
【請求項４】
被覆層の断面を透過型電子顕微鏡によって観察すると最大厚みが０．５〜８．０ｎｍであり、最小厚みが最大厚みの８０％以上である請求項１〜３何れか一項記載のプリント配線板用銅箔。
【請求項５】
不活性ガス雰囲気下にて、３５０℃で３０分加熱したとき、被覆層の表面を分析すると、ＸＰＳによる表面からの深さ方向分析から得られた深さ方向（ｘ：単位ｎｍ）のクロムの原子濃度（％）をf(x)とし、酸素の原子濃度（％）をg(x)とし、銅の原子濃度（％）をh(x)とし、ニッケルの原子濃度（％）をｉ(x)とし、バナジウムの原子濃度（％）をj(x)とし、炭素の原子濃度（％）をｋ(x)すると、区間［０、１．０］において、∫h(x)dx/(∫f(x)dx + ∫g(x)dx + ∫h(x)dx + ∫i(x)dx + ∫j(x)dx + ∫ｋ(x)dx)が５．０％以下である請求項１〜４何れか一項記載のプリント配線板用銅箔。
【請求項６】
不活性ガス雰囲気下にて、３５０℃で３０分加熱したとき、被覆層の表面を分析すると、ＸＰＳによる表面からの深さ方向分析から得られた金属クロム及び酸化物クロムの深さ方向（ｘ：単位ｎｍ）の原子濃度（％）をそれぞれf1(x)、ｆ2(x)とすると、区間［０、１．０］において、０．１≦∫f1(x)dx/∫f2(x)dx≦１．０を満たし、区間［１．０、２．５］において、０．１≦∫f1(x)dx/∫f2(x)dx≦１．０を満たす請求項１〜５何れか一項記載のプリント配線板用銅箔。
【請求項７】
不活性ガス雰囲気下にて、３５０℃で３０分加熱された銅箔であり、被覆層の表面を分析したとき、ＸＰＳによる表面からの深さ方向分析から得られた深さ方向（ｘ：単位ｎｍ）のクロムの原子濃度（％）をf(x)とし、酸素の原子濃度（％）をg(x)とし、銅の原子濃度（％）をh(x)とし、ニッケルの原子濃度（％）をｉ(x)とし、バナジウムの原子濃度（％）をj(x)とし、炭素の原子濃度（％）をｋ(x)すると、区間［０、１．０］において、∫h(x)dx/(∫f(x)dx + ∫g(x)dx + ∫h(x)dx + ∫i(x)dx + ∫j(x)dx + ∫ｋ(x)dx)が５．０％以下である請求項１〜６何れか一項記載のプリント配線板用銅箔。
【請求項８】
不活性ガス雰囲気下にて、３５０℃で３０分加熱された銅箔であり、被覆層の表面を分析したとき、ＸＰＳによる表面からの深さ方向分析から得られた金属クロム及び酸化物クロムの深さ方向（ｘ：単位ｎｍ）の原子濃度（％）をそれぞれf1(x)、ｆ2(x)とすると、区間［０、１．０］において、０．１≦∫f1(x)dx/∫f2(x)dx≦１．０を満たし、区間［１．０、２．５］において、０．１≦∫f1(x)dx/∫f2(x)dx≦１．０を満たす請求項１〜７何れか一項記載のプリント配線板用銅箔。
【請求項９】
ＸＰＳによる表面からの深さ方向分析から得られた深さ方向（ｘ：単位ｎｍ）のクロムの原子濃度（％）をf(x)とし、酸素の原子濃度（％）をg(x)とし、銅の原子濃度（％）をh(x)とし、ニッケルの原子濃度（％）をｉ(x)とし、バナジウムの原子濃度（％）をj(x)とし、炭素の原子濃度（％）をｋ(x)すると、区間［０、１．０］において、∫h(x)dx/(∫f(x)dx + ∫g(x)dx + ∫h(x)dx + ∫i(x)dx + ∫j(x)dx + ∫ｋ(x)dx)が１．０％以下である請求項１〜８何れか一項記載のプリント配線板用銅箔。
【請求項１０】
ＸＰＳによる表面からの深さ方向分析から得られた金属クロム及び酸化物クロムの深さ方向（ｘ：単位ｎｍ）の原子濃度（％）をそれぞれf1(x)、ｆ2(x)とすると、区間［０、１．０］において、０≦∫f1(x)dx/∫f2(x)dx≦３．０を満たし、区間［１．０、２．５］において、０．１≦∫f1(x)dx/∫f2(x)dx≦５．０を満たす請求項１〜９何れか一項記載のプリント配線板用銅箔。
【請求項１１】
ポリイミド前駆体であるポリアミック酸溶液を乾燥体で２５μｍになるよう被覆層上に塗布し、空気下乾燥機で１２０℃３０分でイミド化する工程と、更に窒素流量を１０Ｌ／ｍｉｎに設定した高温加熱炉において３５０℃３０分でイミド化する工程とを経てポリイミドを被覆層上に成膜し、次いで、温度１５０℃で空気雰囲気下の高温環境下に１６８時間放置してからポリイミドフィルムを９０°剥離法（ＪＩＳ  Ｃ  ６４７１  ８．１）に従って被覆層から剥離した後の被覆層の断面を透過型電子顕微鏡によって観察すると最大厚みが０．５〜８．０ｎｍであり、最小厚みが最大厚みの７０％以上である請求項１〜１０何れか一項記載のプリント配線板用銅箔。
【請求項１２】
絶縁基板に被覆層を介して形成されたプリント配線板用銅箔に対し、絶縁基板を被覆層から剥離した後の被覆層の表面を分析したとき、ＸＰＳによる表面からの深さ方向分析から得られたクロムの原子濃度（％）をf(x)とし、酸素の原子濃度（％）をg(x)とし、銅の原子濃度（％）をh(x)とし、ニッケルの原子濃度（％）をｉ(x)とし、バナジウムの原子濃度（％）をj(x)とし、クロムの濃度が最大となる表層からの距離をＦとすると、区間［０、Ｆ］において、∫h(x)dx/(∫f(x)dx + ∫g(x)dx + ∫h(x)dx + ∫i(x)dx + ∫j(x)dx)が５．０％以下である請求項１〜１１何れか一項記載のプリント配線板用銅箔。
【請求項１３】
絶縁基板に被覆層を介して形成されたプリント配線板用銅箔に対し、絶縁基板を被覆層から剥離した後の被覆層の表面を分析したとき、ＸＰＳによる表面からの深さ方向分析から得られたクロムの原子濃度（％）をf(x)とし、金属クロムの原子濃度（％）をｆ1(x)とし、酸化物クロムの原子濃度（％）をｆ2(x)とし、クロムとニッケルの濃度が最大となる表層からの距離をそれぞれＦ、Ｉとすると、区間［０、Ｆ］において、０．１≦∫f1(x)dx/∫f2(x)dx≦１．０であり、区間［Ｆ、Ｉ］において、０．１≦∫f1(x)dx/∫f2(x)dx≦１．０である請求項１〜１２何れか一項記載のプリント配線板用銅箔。
【請求項１４】
銅箔基材は圧延銅箔である請求項１〜１３何れか一項記載のプリント配線板用銅箔。
【請求項１５】
プリント配線板はフレキシブルプリント配線板である請求項１〜１４何れか一項記載のプリント配線板用銅箔。
【請求項１６】
スパッタリング法によって銅箔基材表面の少なくとも一部を厚さ０．３〜５．０ｎｍのＮｉ−Ｖ合金層及び厚さ０．２〜３．０ｎｍのＣｒ層で順に被覆することを含むプリント配線板用銅箔の製造方法。
【請求項１７】
請求項１〜１５何れか一項記載の銅箔を備えた銅張積層板。
【請求項１８】
銅箔がポリイミドに接着している構造を有する請求項１７記載の銅張積層板。
【請求項１９】
請求項１７又は１８記載の銅張積層板を材料としたプリント配線板。
【国際調査報告】
2012066658.tif 000010
2012066658.tif 000011
2012066658.tif 000012